(57)【特許請求の範囲】
【請求項１】
重合体（ｉ）：下記重合体ブロックＡおよび下記重合体ブロックＢを含み、一般式［Ａ−Ｂ］ｎ（式中、Ａは重合体ブロックＡを、Ｂは重合体ブロックＢを、ｎは１〜３の整数を表す。）で表される構造を有する共重合体（Ｉ）またはその水素添加物と；
重合体（ｉｉ）：下記重合体ブロックＡおよび下記重合体ブロックＢを含み、一般式Ａ−Ｂ−Ａ（式中の記号は前記と同意義を表す。）もしくは一般式［Ａ−Ｂ］ｘ−Ｙ（式中、ｘは１以上の整数を表し、Ｙはカップリング剤残基を、その他の記号は前記と同意義を表す。）で表される構造を有する共重合体（ＩＩ）またはその水素添加物と；
示差走査熱量測定により２５℃以上４０℃未満の範囲に、炭素数７〜９の飽和脂肪酸ビスアミド化合物又はそれを主成分として含む脂肪酸アミド組成物起因の吸熱ピークを有する、炭素数７〜９の飽和脂肪酸ビスアミド化合物又はそれを主成分として含む脂肪酸アミド組成物と
を含有し、
前記重合体（ｉ）および前記重合体（ｉｉ）の全体の芳香族アルケニル化合物単位含有率（Ｓｔ（Ａ＋Ｂ））は、３０〜５０重量％であり、
前記重合体（ｉ）および前記重合体（ｉｉ）にそれぞれ含まれる重合体ブロックＡの総量と重合体ブロックＢの総量との重量比（Ａ：Ｂ）が５：９５〜２５：７５の範囲内であり、
前記炭素数７〜９の飽和脂肪酸ビスアミド化合物の総含有量が、前記重合体（ｉ）および前記重合体（ｉｉ）の合計重量１００重量部に対して、０．３〜２重量部であることを特徴とする粘着剤組成物。
重合体ブロックＡ：
芳香族アルケニル化合物単位が連続し、芳香族アルケニル化合物単位を主体とする重合体ブロック
重合体ブロックＢ：
共役ジエン単位と芳香族アルケニル化合物単位がランダムに含まれる芳香族アルケニル−共役ジエン共重合体ブロックであって、芳香族アルケニル化合物単位含有率（Ｓｔ（ｂ））が１０〜３５重量％である重合体ブロック
【請求項２】
前記炭素数７〜９の飽和脂肪酸ビスアミド化合物が、エチレンビスカプリル酸アミドである、請求項１に記載の粘着剤組成物。
【請求項３】
前記吸熱ピークの吸熱量が、前記炭素数７〜９の飽和脂肪酸ビスアミド化合物又はそれを主成分として含む脂肪酸アミド組成物１ｍｇに対して０．５ｍＪ以上である、請求項１または２に記載の粘着剤組成物。
【請求項４】
前記炭素数７〜９の飽和脂肪酸ビスアミド化合物又はそれを主成分として含む脂肪酸アミド組成物の酸価が、１４ｍｇ／ｇＫＯＨ以下である、請求項１〜３の何れか１項に記載の粘着剤組成物。
【請求項５】
基材層と、
請求項１〜４の何れか１項に記載の粘着剤組成物を含む粘着剤層と、
を有する表面保護フィルム。
【請求項６】
拡散フィルム用表面保護フィルムである請求項５に記載の表面保護フィルム。
【発明の詳細な説明】
【技術分野】
【０００１】
本発明は、粘着剤組成物、および表面保護フィルムに関する。
【背景技術】
【０００２】
従来、光学デバイス、金属板、塗装した金属板、樹脂板、ガラス板等、種々の部材の表面を保護するために、フィルム状の基材の一方面に粘着剤層が積層されてなる表面保護フィルム（一般に、プロテクトテープ、マスキングテープ、または表面保護シートなどと称される場合もある。）が広く用いられている。特に、近年、液晶ディスプレイ用の光学部材に表面保護フィルムが使用されている。光学部材には、プリズムシートや拡散フィルムなどのように、表面が凹凸形状になっているものがある。この凹凸に損傷を与えないために、使用に先立ち、その表面（特に、凹凸の外表面）の表面保護フィルムによる保護が行われているが、このような凹凸形状の表面に表面保護フィルムを貼り付ける場合、大きな接触面積を得ることができないので、粘着力の強い粘着剤層を形成する必要がある。
【０００３】
シート状の光学部材、すなわち光学シートの素材としては、アクリル系の樹脂およびポリカーボネート系の樹脂等の極性ポリマーが多用されている。光学シートは、表面保護フィルムを貼り付けた後に光学デバイスメーカーに出荷されるが、その運搬、保管中等において高温に曝されることがある。
ここで、特に被着体の表面が凹凸形状となっている場合には、時間および温度などの外因によって被着体と粘着剤層と間の接触面積が増加することによる粘着力の上昇、いわゆる粘着昂進の問題がある。
なかでも、拡散フィルムのように凹凸が比較的小さい被着体の場合、この接触面積の増加が顕著なので、粘着昂進が特に問題になり易い。
【０００４】
一般に、表面保護フィルムの粘着剤層における粘着剤としてはアクリル系粘着剤が広く用いられているが、アクリル系粘着剤は、経時による粘着力の上昇が特に大きい。
【０００５】
粘着力が上昇する問題に対しては、例えば、高級アルキル基の導入されたポリエチレンイミンを含有する粘着剤層を有する表面保護フィルムの製造方法が提案されている（特許文献１）。
また、高級アルキル基の導入されたポリエチレンイミンとリン酸エステル系界面活性剤を含有する粘着剤層を有する表面保護フィルムが提案されている（特許文献２）。
更に、脂肪酸アミドとポリエチレンイミンアルキルカバミドの少なくとも１種類を含有する粘着層を有する表面保護フィルムが提案されている（特許文献３）
【先行技術文献】
【特許文献】
【０００６】
【特許文献１】特開平１−１２９０８５号公報
【特許文献２】特開平６−１９５８号公報
【特許文献３】特開平８−１２９５２号公報
【発明の概要】
【発明が解決しようとする課題】
【０００７】
しかし、本発明者らの検討によれば、上記の従来技術には、なお、下記の問題がある。
特許文献１、２の表面保護フィルムの場合、アクリル系の樹脂およびポリカーボネート系の樹脂等の極性ポリマーから形成される光学シートにおいては、貼付後の加熱によって粘着層の粘着昂進が起こることがある。
特許文献３の表面保護フィルムの場合、使用する脂肪酸アミドの種類によっては、貼付後の加熱によって粘着層の粘着昂進が起こることがある。
【０００８】
したがって、本発明の目的は、上述した従来技術の欠点を解消し、高温の環境に曝されても（例えば４０〜６０℃条件下、さらには６０℃超８０℃条件下においても）粘着昂進が抑制される表面保護フィルムの製造を可能にする粘着剤組成物、およびこのような表面保護フィルムを提供することである。
【課題を解決するための手段】
【０００９】
本発明者らは、鋭意検討の結果、表面保護フィルムの粘着剤層に、特定の吸熱ピークを有する脂肪酸アミド化合物又はそれを主成分として含む脂肪酸アミド組成物を適当な量で配合することにより、高温の環境に曝されても（例えば、６０〜８０℃条件下においても）粘着昂進が抑制された表面保護フィルムが得られることを見出し、更なる検討の結果、本発明を完成するに至った。
【００１０】
本発明の粘着剤組成物は、重合体（ｉ）：下記重合体ブロックＡおよび下記重合体ブロックＢを含み、一般式［Ａ−Ｂ］ｎ（式中、Ａは重合体ブロックＡを、Ｂは重合体ブロックＢを、ｎは１〜３の整数を表す。）で表される構造を有する共重合体（Ｉ）またはその水素添加物と；
重合体（ｉｉ）：下記重合体ブロックＡおよび下記重合体ブロックＢを含み、一般式Ａ−Ｂ−Ａ（式中の記号は上記と同意義を表す。）もしくは一般式［Ａ−Ｂ］ｘ−Ｙ（式中、ｘは１以上の整数を表し、Ｙはカップリング剤残基を、その他の記号は上記と同意義を表す。）で表される構造を有する共重合体（ＩＩ）またはその水素添加物と；
示差走査熱量測定により２５℃以上４０℃未満の範囲に、炭素数７〜９の飽和脂肪酸ビスアミド化合物又はそれを主成分として含む脂肪酸アミド組成物起因の吸熱ピークを有する、炭素数７〜９の飽和脂肪酸ビスアミド化合物又はそれを主成分として含む脂肪酸アミド組成物と
を含有し、
上記重合体（ｉ）および上記重合体（ｉｉ）の全体の芳香族アルケニル化合物単位含有率（Ｓｔ（Ａ＋Ｂ））は、３０〜５０重量％であり、
上記重合体（ｉ）および上記重合体（ｉｉ）にそれぞれ含まれる重合体ブロックＡの総量と重合体ブロックＢの総量との重量比（Ａ：Ｂ）が５：９５〜２５：７５の範囲内であり、
上記炭素数７〜９の飽和脂肪酸ビスアミド化合物の含有量が、上記重合体（ｉ）および上記重合体（ｉｉ）の合計重量１００重量部に対して、０．３〜２重量部であることを特徴とする。
重合体ブロックＡ：
芳香族アルケニル化合物単位が連続し、芳香族アルケニル化合物単位を主体とする重合体ブロック
重合体ブロックＢ：
共役ジエン単位と芳香族アルケニル化合物単位がランダムに含まれる芳香族アルケニル−共役ジエン共重合体ブロックであって、芳香族アルケニル化合物単位含有率（Ｓｔ（ｂ））が１０〜３５重量％である重合体ブロック
【００１１】
上記炭素数７〜９の飽和脂肪酸ビスアミド化合物は、エチレンビスカプリル酸アミドであることが好ましい。
さらに、上記炭素数７〜９の飽和脂肪酸ビスアミド化合物起因の吸熱ピークは、２７〜３５℃の範囲にあることが好ましい。
また、上記吸熱ピークの吸熱量は、上記炭素数７〜９の飽和脂肪酸ビスアミド化合物又はそれを主成分として含む脂肪酸アミド組成物１ｍｇに対して０．５ｍＪ以上であることが好ましい。
【００１２】
本発明の表面保護フィルムは、基材層と、上記粘着剤組成物からなる粘着剤層と、を有することを特徴とする。
【００１３】
本発明の表面保護フィルムは、好ましくは、拡散フィルム用表面保護フィルムである。
【発明の効果】
【００１４】
本発明の粘着剤組成物を用いることにより、高温の環境に曝されても（例えば６０〜８０℃条件下）、粘着昂進が抑制されている表面保護フィルムが得られる。本発明の粘着剤組成物、及びそれを含む表面保護フィルム（特には拡散フィルム用表面保護フィルム）では、例えば２３℃〜８０℃において、粘着昂進が抑制できる。
【図面の簡単な説明】
【００１５】
【図１】エチレンビスカプリル酸アミド組成物についてのＤＳＣ（示差走査熱量測定）曲線。
【発明を実施するための形態】
【００１６】
＜本明細書中の記号の定義＞
本明細書において数値範囲を表すために用いられる記号「〜」は、特に記載の無い限り、当該数値範囲がその両端の数値を含むことを意図して用いられる。
【００１７】
本明細書において、用語「芳香族アルケニル化合物単位含有率」等において用いられる重合体の繰り返し単位の「含有率」とは、繰り返し単位を繰り返し単位の起源であるモノマーの重量に換算して求めた含有率、すなわち、上記重合体を形成するための全モノマーの重量に対する上記繰り返し単位の起源であるモノマーの重量の比率（重量％）、すなわち重合体の芳香族アルケニル化合物含量［ａｌｋｅｎｙｌ  ａｒｏｍａｔｉｃ  ｃｏｍｐｏｕｎｄ  ｃｏｎｔｅｎｔ］を意味する。ここで、「上記重合体を形成するための全モノマーの重量」は、上記重合体の重量に近似する。また、同様に、本明細書において、重合体ブロックの繰り返し単位の「含有率」とは、繰り返し単位の起源であるモノマーの重量に換算して求めた含有率、すなわち、上記重合体ブロックを形成するための全モノマーの重量に対する、上記繰り返し単位の起源であるモノマーの重量の比率（重量％）を意味する。ここで、「上記重合体ブロックを形成するための全モノマーの重量」は、上記重合体ブロックの重量に近似する。
【００１８】
本明細書において、「ビニル結合の含有率」は、赤外吸収スペクトル法を用い、モレロ法により算出した１，２−ビニル結合および３，４−ビニル結合の総含有率を意味する。
【００１９】
本明細書において、「脂肪酸アミド化合物」とは、純粋な（例えば純度９９％以上の）脂肪酸アミド単体を意味する。また、「脂肪酸アミド組成物」とは、脂肪酸アミド化合物と、脂肪酸アミド化合物の原材料であるジアミン、および脂肪酸等の不純物等とを含有する組成物を意味する。
【００２０】
［粘着剤組成物］
本発明の粘着剤組成物は、下記重合体（ｉ）、下記重合体（ｉｉ）、および所定の少なくとも１種の脂肪酸アミド化合物又はそれを主成分として含む脂肪酸アミド組成物を含有する。
【００２１】
＜重合体（ｉ）、および重合体（ｉｉ）＞
本明細書中、「重合体（ｉ）」は、下記重合体ブロックＡおよび下記重合体ブロックＢを含み、一般式［Ａ−Ｂ］ｎ（式中、Ａは重合体ブロックＡを、Ｂは重合体ブロックＢを、ｎは１〜３の整数を表す。）で表される構造を有する共重合体（Ｉ）またはその水素添加物である。
本明細書中、「重合体（ｉｉ）」は、下記重合体ブロックＡおよび下記重合体ブロックＢを含み、一般式Ａ−Ｂ−Ａ（式中の記号は上記と同意義を表す。）もしくは一般式［Ａ−Ｂ］ｘ−Ｙ（式中、ｘは２以上の整数を表し、Ｙはカップリング剤残基を、その他の記号は上記と同意義を表す。）
で表される構造を有する共重合体（ＩＩ）またはその水素添加物である。
なお、本明細書中、上記重合体（ｉ）と上記重合体（ｉｉ）とからなる組成物を、単に「共重合体組成物」と称する場合がある。
本発明の粘着剤組成物において、上記重合体（ｉ）および上記重合体（ｉｉ）の全体の芳香族アルケニル化合物単位含有率は、３０〜５０重量％であり、
上記重合体（ｉ）と上記重合体（ｉｉ）に含まれる重合体ブロックＡの総量と重合体ブロックＢの総量との重量比が５：９５〜２５：７５の範囲内である。
本明細書中、「重合体ブロックＡ」は、芳香族アルケニル化合物単位が連続し、芳香族アルケニル化合物単位を主体とする重合体ブロックである。
本明細書中、「重合体ブロックＢ」は、共役ジエン単位と芳香族アルケニル化合物単位がランダムに含まれる芳香族アルケニル−共役ジエン共重合体ブロックであって、芳香族アルケニル化合物単位含有率（Ｓｔ（ｂ））が１０〜３５重量％である重合体ブロックである。
【００２２】
＜重合体ブロックＡ＞
上述のように、「重合体ブロックＡ」は、芳香族アルケニル化合物単位が連続し、芳香族アルケニル化合物単位を主体とする重合体ブロックである。
【００２３】
「芳香族アルケニル化合物単位」とは、芳香族アルケニル化合物に由来する繰り返し単位である。「芳香族アルケニル化合物」としては、例えば、スチレン、ｔｅｒｔ−ブチルスチレン、α−メチルスチレン、ｐ−メチルスチレン、ｐ−エチルスチレン、ジビニルベンゼン、１，１−ジフェニルエチレン、ビニルナフタレン、ビニルアントラセン、Ｎ，Ｎ−ジェチル−ｐ−アミノエチルスチレンおよびビニルピリジン等を挙げることができる。中でも、原料が工業的に入手し易いという理由から、「芳香族アルケニル化合物単位」はスチレン単位であることが好ましい。
【００２４】
「重合体ブロックＡ」は、芳香族アルケニル化合物単位を主たる繰り返し単位として構成されている。具体的には、その芳香族アルケニル化合物単位含有率は、８０重量％以上である。芳香族アルケニル化合物単位含有率を８０重量％以上と高くすることにより、粘着剤組成物の熱可塑性を向上させることができ、粘着剤組成物のリサイクルがより容易になるという利点がある。２０重量％未満の範囲で含まれていてもよい芳香族アルケニル化合物単位以外の繰り返し単位としては、芳香族アルケニル化合物と共重合可能な化合物に由来する繰り返し単位、例えば、共役ジエン化合物や（メタ）アクリル酸エステル化合物に由来する繰り返し単位を挙げることができる。中でも、１，３−ブタジエン、イソプレンが、芳香族アルケニル化合物との共重合性が高いという理由から好ましい。
【００２５】
＜重合体ブロックＢ＞
「重合体ブロックＢ」は、共役ジエン単位と芳香族アルケニル化合物単位がランダムに含まれる芳香族アルケニル−共役ジエン共重合体ブロックであって、芳香族アルケニル化合物単位含有率（Ｓｔ（ｂ））が１０〜３５重量％である重合体ブロックである。
【００２６】
「重合体ブロックＢ」を構成する「共役ジエン化合物単位」とは、共役ジエン化合物に由来する繰り返し単位である。「共役ジエン化合物」としては、例えば、１，３−ブタジエン、イソプレン、２，３−ジメチル−１，３−ブタジエン、１，３−ペンタジエン、２−メチル−１，３−オクタジエン、１，３−ヘキサジエン、１，３−シクロヘキサジエン、４，５−ジエチル−１，３−オクタジエン、３−ブチル−１，３−オクタジエン、ミルセンおよびクロロプレン等を挙げることができる。中でも、重合反応性が高く、原料が工業的に入手し易いという理由から、「共役ジエン化合物単位」は１，３−ブタジエン単位およびイソプレン単位の群から選択される少なくとも１種の繰り返し単位であることが好ましい。
【００２７】
「重合体ブロックＢ」は、共役ジエン化合物単位を主たる繰り返し単位として構成されている。共役ジエン化合物単位含有率が６５〜９０重量％の範囲内であることが好ましい。
【００２８】
また、「重合体ブロックＢ」は、芳香族アルケニル化合物単位含有率（Ｓｔ（ｂ））が１０〜３５重量％の範囲内であることが好ましく、１３〜３３重量％の範囲内であることがより好ましく、１６〜３０重量％の範囲内であることが更に好ましい。芳香族アルケニル化合物単位含有率が１０重量％未満では、展開性が重く、ハンドリング性が悪くなることがある。一方、３５重量％を超えると、粘着剤組成物の柔軟性が劣り、表面保護フィルムに重要な、十分な粘着力を確保できないことがある。
なお、「重合体ブロックＢ」は、本発明の効果を妨げない範囲において、共役ジエン化合物単位、および芳香族アルケニル化合物単位以外の繰り返し単位も含んでいてもよい。
【００２９】
また、「重合体ブロックＢ」は、ビニル結合含有率が５０〜９０％の範囲内であることが好ましく、６０〜８０％の範囲内であることがより好ましい。また、ビニル結合含有率を５０％以上とすることにより、タックと粘着力のバランスに優れた粘着剤組成物を構成することができるという利点がある。
【００３０】
＜共重合体（Ｉ）＞
「共重合体（Ｉ）」は、下記重合体ブロックＡおよび下記重合体ブロックＢを含み、一般式［Ａ−Ｂ］ｎ（式中、Ａは重合体ブロックＡを、Ｂは重合体ブロックＢを、ｎは１〜３の整数を表す。）で表される構造を有する共重合体である。
【００３１】
「ｎ」が１〜３の整数を表すことから、明らかなように、「式［Ａ−Ｂ］ｎで表される構造」としては、例えば、Ａ−Ｂ、Ａ−Ｂ−Ａ−Ｂ、およびＡ−Ｂ−Ａ−Ｂ−Ａ−Ｂで表される構造が挙げられる。これらのブロック共重合体においては、ＡおよびＢは、それぞれ繰り返しにおいて同一であってもよく、異なっていてもよい。
【００３２】
［Ａ−Ｂ］ｎで示される構造において、重合体ブロックＢの効果を確実に発揮させる観点から、末端の重合体ブロックＢは共重合体全体の２重量％以上を占めていることが好ましい。なお、一部の共重合体（Ｉ）の末端が−Ａの構造を有していても、末端の重合体ブロックＡの含有率が共重合体（Ｉ）全体の２重量％未満である場合には、末端が重合体ブロックＢであるのと同様の効果を発揮させることができる。すなわち、上記構造は実質的に末端が重合体ブロックＢであるとみなすことができる。
【００３３】
ｎは１〜３の整数であることが必要である。ｎをこの範囲内とすることにより、工業的な生産性が良好となる。なお、粘着力および材料強度を向上させるという観点から、ｎが１〜２であることがより好ましく、１であることが特に好ましい。すなわち、「一般式［Ａ−Ｂ］ｎで示される構造を有する共重合体」としては、一般式Ａ−Ｂで示される構造を有するブロック共重合体が特に好ましい。
【００３４】
共重合体（Ｉ）またはその水素添加物（重合体（ｉ））は、芳香族アルケニル化合物単位含有率が３０〜５０重量の範囲内であることが好ましく、３３〜４５重量％であることがより好ましい。芳香族アルケニル化合物単位含有率をこの範囲内とすることにより、適度な保持力と、被着体表面の凹凸への適度な追随性を兼ね備え、かつ巻回体の展開性に優れた粘着剤組成物を構成することが可能となる。
【００３５】
重合体（ｉ）の分子量については特に制限はないが、重量平均分子量が３万〜５０万であることが好ましく、８万〜３０万であることが更に好ましく、１０万〜２０万であることが特に好ましい。重量平均分子量を３万〜５０万の範囲とすることで、重合体（ｉ）、ひいては重合体（ｉ）と共重合体（ＩＩ）またはその水素添加物（重合体（ｉｉ））とからなる共重合体組成物の工業的な生産を容易なものとすることができる。重量平均分子量が３万未満であると、ポリマーを脱溶媒、乾燥させる工程において製造設備等にポリマーが付着してしまい、重合体（ｉ）の工業的生産が困難となる場合がある。一方、重量平均分子量が５０万超であると、溶剤への溶解性や熱溶融性が悪くなり、粘着体への加工が困難になる場合がある。
【００３６】
共重合体（Ｉ）の水素添加物は、優れた耐熱性および耐候性が得られることから、共役ジエンモノマーに由来する二重結合が８０％以上、好ましくは９０％以上、より好ましくは９５％以上、水素添加により不飽和結合が飽和結合に水素添加された水素添加物であることが好ましい。
なお、本明細書中、水素添加の比率（水素添加率）は、四塩化炭素を溶媒として用い、２７０ＭＨｚ、lＨ−ＮＭＲスペクトルから算出した水素添加率を意味する。
重合体（ｉ）は、単独（１種）であってもよく、２種以上の組み合わせであってもよい。
【００３７】
＜共重合体（ＩＩ）＞
「共重合体（ＩＩ）」は、下記重合体ブロックＡおよび下記重合体ブロックＢを含み、一般式Ａ−Ｂ−Ａ（式中の記号は上記と同意義を表す。）もしくは一般式［Ａ−Ｂ］ｘ−Ｙ（式中、ｘは２以上の整数を表し、Ｙはカップリング剤残基を、その他の記号は上記と同意義を表す。）で表される構造を有する共重合体である。
【００３８】
上記一般式から明らかなように、共重合体（ＩＩ）は、その全ての分子末端に重合体ブロックＡを有する。
末端の重合体ブロックＡは共重合体（ＩＩ）全体の２重量％以上を占めていることが好ましい。重合体ブロックＡの効果を確実に発揮させるためである。なお、一部の共重合体（ＩＩ）の末端が−Ｂの構造を有していても、末端の重合体ブロックＢの含有率が共重合体（ＩＩ）全体の２重量％未満である場合には、末端が重合体ブロックＡであるのと同様の効果を発揮させることができる。すなわち、上記構造は実質的に末端が重合体ブロックＡであるとみなすことができる。
一般式［Ａ−Ｂ］ｘ−Ｙ（式中、ｘは２以上の整数を表し、Ｙはカップリング剤残基を、その他の記号は上記と同意義を表す。）で表される構造を有する共重合体は、言い換えれば、共重合体（Ｉ）がＹによってカップリングした構造を有する。従って、［Ａ−Ｂ］ｘ−Ｙの場合、同じ反応釜で、（Ｉ）、（ＩＩ）の混合物を合成することが出来るため、工業的な観点から、［Ａ−Ｂ］ｘ−Ｙの方が好ましい。ｘが３以上である場合、当該共重合体は、いわゆる星形重合体である。ｘは、当該共重合体製造時における副反応を抑制し、当該共重合体の物性を制御する観点からは、好ましくは２〜４である。
【００３９】
また、共重合体（ＩＩ）またはその水素添加物（重合体（ｉｉ））も重合体（ｉ）と同様の理由から、芳香族アルケニル化合物単位含有率が３０〜５０重量の範囲内であることが好ましく、３３〜４５重量％であることがより好ましい。
【００４０】
重合体（ｉｉ）は、優れた耐熱性および耐候性が得られることから、共役ジエンモノマーに由来する二重結合が８０％以上、好ましくは９０％以上、より好ましくは９５％以上、水素添加により不飽和結合が飽和結合に水素添加された水素添加物であることが好ましい。
【００４１】
重合体（ｉｉ）の分子量については特に制限はないが、重量平均分子量が５万〜５０万であることが好ましく、５万〜３０万であることがより好ましい。重量平均分子量を５万〜５０万の範囲とすることで、重合体（ｉｉ）、ひいては重合体（ｉ）と重合体（ｉｉ）とからなる共重合体組成物の工業的な生産を容易なものとすることができる。重量平均分子量が５万未満であると、ポリマーを脱溶媒、乾燥させる工程において製造設備等にポリマーが付着してしまい、共重合体（ＩＩ）またはその水素添加物の工業的生産が困難となる場合がある。一方、重量平均分子量が５０万超であると、溶剤への溶解性や熱溶融性が悪くなり、粘着体への加工が困難になる場合がある。
重合体（ｉｉ）は、単独（１種）であってもよく、２種以上の組み合わせであってもよい。
【００４２】
本発明の粘着剤組成物において、重合体（ｉ）と重合体（ｉｉ）との重量比は、好ましくは、９０：１０〜１０：９０の範囲内である。重合体（ｉ）と重合体（ｉｉ）との総量１００重量部中、重合体（ｉ）を１０重量部以上含ませることにより、被着体の表面から粘着剤層が浮き上がり、フィルムが剥離してしまう不具合（浮き）を有効に防止することができるという好ましい効果を発揮させることができる。一方、重合体（ｉ）と重合体（ｉｉ）との総量１００重量部中、重合体（ｉｉ）を１０重量部以上含ませることにより、被着体の表面からフィルムを剥離させる際に、被着体の表面に粘着剤が残存して被着体の表面を汚染してしまう不具合（糊残り）を有効に防止することができるという好ましい効果を発揮させることができる。
粘着剤層の浮きや糊残りをより確実に防止するという観点から、重合体（ｉ）と重合体（ｉｉ）との重量比は５０：５０〜１５：８５の範囲内であることがより好ましい。
【００４３】
本発明の効果を奏する観点から、上記重合体（ｉ）と上記重合体（ｉｉ）に含まれる重合体ブロックＡの総量と重合体ブロックＢの総量との重量比が５：９５〜２５：７５の範囲内であることが必要である。また、重合体ブロックＡと重合体ブロックＢとの総量１００重量部中、重合体ブロックＡを５重量部以上含ませることにより、形成される粘着剤層に適度な保持力を付与することが可能となるという好ましい効果を発揮させることができる。一方、重合体ブロックＡと重合体ブロックＢとの総量１００重量部中、重合体ブロックＢを７５重量部以上含ませることにより、形成される粘着剤層が被着体表面の凹凸に対して良好な追随性を示すため、被着体表面を確実に保護することが可能となるという好ましい効果を発揮させることができる。重合体ブロックＡの総量と重合体ブロックＢの総量との重量比は７：９３〜２３：７７の範囲内であることが更に好ましく、１０：９０〜２１：７９の範囲内であることが特に好ましい。
【００４４】
＜脂肪酸アミド化合物又はそれを主成分として含む脂肪酸アミド組成物＞
本発明の粘着剤組成物は、示差走査熱量測定により、２５℃以上４０℃未満の範囲に、脂肪酸アミド化合物又はそれを主成分として含む脂肪酸アミド組成物起因の吸熱ピークが測定される、脂肪酸アミド化合物又はそれを主成分として含む脂肪酸アミド組成物を含有する。なお、本明細書において、「脂肪酸アミド化合物又はそれを主成分として含む脂肪酸アミド組成物」を単に「脂肪酸アミド」と称する場合がある。
【００４５】
脂肪酸アミド化合物を主成分として含む脂肪酸アミド組成物において、「主成分として含む」とは、脂肪酸アミド化合物を６０重量％以上含有することを意味する。なお、８０重量％以上含有することが好ましく、９０重量％以上含有することがより好ましい。脂肪酸アミド組成物に主成分として含有される脂肪酸アミド化合物としては、脂肪酸アミド化合物の２種以上の混合物であってもよい。この場合は、２種以上の脂肪酸アミド化合物の含有量を合計して主成分となる脂肪酸アミド化合物の含有量を算出する。
【００４６】
＜脂肪酸アミド化合物又はそれを主成分として含む脂肪酸アミド組成物起因の吸熱ピーク＞
本発明の粘着剤組成物に含有される少なくとも１種の脂肪酸アミド化合物又はそれを主成分として含む脂肪酸アミド組成物は、示差走査熱量測定により２５℃以上４０℃未満の範囲に、「脂肪酸アミド化合物又はそれを主成分として含む脂肪酸アミド組成物」起因の吸熱ピークを有する。ここで「脂肪酸アミド化合物又はそれを主成分として含む脂肪酸アミド組成物起因の吸熱ピーク」とは、脂肪酸アミド化合物又はそれを主成分として含む脂肪酸アミド組成物に対する、後述の示差走査熱量測定により得られた吸熱ピークを指す。
【００４７】
この吸熱ピークは、純粋な単一の脂肪酸アミド化合物に対してはシャープな単一ピークになると考えられる。これに対し、原材料であるジアミン、および脂肪酸等を不純物として含む脂肪酸アミド組成物では、これらの不純物によって、この吸熱ピークはブロードになる傾向があり、不純物量が増加するとよりブロードになる傾向がある。また、この吸熱ピークは、２種以上の脂肪酸化合物の混合物の場合にもブロードになる傾向がある。
【００４８】
本発明の粘着剤組成物に含まれる「脂肪酸アミド化合物又はそれを主成分として含む脂肪酸アミド組成物」としては、「脂肪酸アミド化合物又はそれを主成分として含む脂肪酸アミド組成物」起因の吸熱ピークが２５℃以上４０℃未満の範囲にあれば良い。なお、吸熱ピークはブロードであるか、シャープであるかは問わない。原理は不明だが、上記範囲に吸熱ピークが観測される「脂肪酸アミド化合物又はそれを主成分として含む脂肪酸アミド組成物」により、効果的な接着昂進抑制効果が得られる。
【００４９】
粘着剤組成物を表面保護フィルムに用いた場合に、脂肪酸アミド化合物起因の吸熱ピークが２５℃未満で観測出来る場合では、初期粘着力の低下が著しく、表面保護フィルムとしての使用が出来ない。また、脂肪酸アミド化合物起因の吸熱ピークが４０℃以上で観測出来る場合では、特に８０℃程度の温度における長期間（例えば、３日間）保持において充分な粘着昂進抑制効果が得られない。
【００５０】
エチレンビスカプリル酸アミドの、示差走査熱量測定の結果を図１に示す。図１の曲線は、下記実施例における脂肪酸アミド組成物の吸熱ピーク評価と同様に、後述の第一〜第三ステージを順に実行したときの、第三ステージにおいて得られたＤＳＣ曲線である。図１によると、吸熱ピークが３１、３６、１７１℃付近に現れている。
【００５１】
本発明の粘着剤組成物に用いられる「脂肪酸アミド化合物又はそれを主成分として含む脂肪酸アミド組成物」における脂肪酸アミド化合物は、好ましくは、飽和脂肪酸ビスアミド化合物である。飽和脂肪酸ビスアミド化合物としては、例えば、エチレンビスカプリル酸アミド、エチレンビスステアリン酸アミド（ＥＢＳＡ）、メチレンビスステアリン酸アミド、ヘキサメチレンビスステアリン酸アミド、エチレンビスミリスチン酸アミド、エチレンビスラウリン酸アミド、エチレンビスカプリン酸アミド、エチレンビスパルミチン酸；ならびにｍ−キシリレンビスステアリン酸アミド、およびＮ，Ｎ’−ジステアリルイソフタル酸アミド等の飽和脂肪酸芳香族ビスアミド化合物等が挙げられる。上記脂肪酸アミド化合物としては、炭素数６〜１０の飽和脂肪酸脂肪族ビスアミド化合物が好ましく、炭素数７〜９の飽和脂肪酸脂肪族ビスアミド化合物がより好ましい。
【００５２】
飽和脂肪酸ビスアミド化合物は、通常、ジアミンと飽和脂肪酸との脱水縮合反応によって合成される。このため、上述の説明から明らかなように、得られた飽和脂肪酸ビスアミド（反応生成物）は、不純物としてジアミン、および飽和脂肪酸を含有する場合がある。本明細書においてこの場合には、「飽和脂肪酸ビスアミド組成物」と称する。
【００５３】
「脂肪酸アミド化合物又はそれを主成分として含む脂肪酸アミド組成物」の低融点結晶の融解温度は、原料として用いる脂肪酸の炭素鎖数及び飽和度に影響を受ける。この為、２種類以上の脂肪酸を用いて脂肪酸アミドを合成することにより、得られた脂肪酸アミド組成物の低融点結晶の融解温度、すなわち脂肪酸アミド化合物起因の吸熱ピークのピーク位置を調整することが可能である。これらの飽和脂肪酸ビスアミド化合物は単独で用いてもよく、２種以上を組み合わせて用いてもよい。
【００５４】
＜脂肪酸アミド化合物の総含有量＞
重合体（ｉ）および重合体（ｉｉ）の合計重量（共重合体組成物の重量）１００重量部に対する脂肪酸アミド化合物の総含有量は０．３〜２重量部である。脂肪酸アミド化合物の総含有量とは、例えば、炭素数８のエチレンビスカプリル酸アミドと、炭素数６の脂肪酸アミド化合物を含む場合には、それらの合計含有量を指す。上記脂肪酸アミド化合物の総含有量が０．３重量部未満の場合には、粘着昂進現象の抑制が十分でない。また、２重量部超の場合には、初期接着力の低下が著しくなる。
【００５５】
粘着剤組成物における脂肪酸アミド化合物の総含有量は、たとえば、ＧＰＣ（ゲル浸透クロマトグラフ）で測定することができる。例えば、装置としてＷａｔｅｒｓ２６９５＋ＲＩ  ｗａｔｅｒｓ２４１４＋ＵＶ  Ｗａｔｅｒｓ２４８７、カラムはＳｈｏｄｅｘ  ＬＦ−８０４  Ｃｏｌｕｍｎｓ（６．０ｍｍ×１５．０ｍｍ）、移動相はＴＨＦを使用する事で定量出来、検量線を用いることで含有量を測定する事が出来る。また、脂肪酸アミド化合物の総含有量は、重合体（ｉ）および重合体（ｉｉ）の合計重量（共重合体組成物の重量）１００重量部に対して配合した、脂肪酸アミド化合物又はそれを主成分として含む脂肪酸アミド組成物の使用量から計算できる。
【００５６】
本発明の粘着剤組成物に含まれる脂肪酸アミド組成物は、通常、天然原料から製造されるため、どのような脂肪酸アミド化合物がどのような割合で含有されているかを決定することは比較的困難を伴う場合がある。このため、脂肪酸アミド組成物の示差走査熱量測定による２５℃以上４０℃未満の範囲に存在する脂肪酸アミド化合物起因の吸熱ピークの吸熱量や、脂肪酸アミド組成物の酸価を特定することが有用な場合がある。
【００５７】
＜吸熱量＞
上記吸熱ピークの吸熱量は、上記脂肪酸アミド化合物又はそれを主成分として含む脂肪酸アミド組成物１ｍｇに対して０．５ｍＪ以上であることが好ましく、０．８〜４．０ｍＪであることがより好ましい。脂肪酸アミド組成物の単位重量あたりの吸熱量は、原料に含まれる有効成分としての脂肪酸アミド化合物の量に対応する。このため、吸熱量が高いほど原料（脂肪酸アミド組成物）に含まれる有効成分（脂肪酸アミド化合物）の濃度が濃く、粘着剤組成物中に添加する原料を少量にすることができ、原料コストを抑えられる。
【００５８】
＜酸価＞
上記脂肪酸アミド化合物又はそれを主成分として含む脂肪酸アミド組成物の酸価は、１４ｍｇＫＯＨ／ｇ以下が好ましく、より好ましくは８ｍｇＫＯＨ／ｇ以下、さらに好ましくは５ｍｇＫＯＨ／ｇ以下である。酸価がこのような範囲にあることにより、表面保護フィルムの粘着力の経時での粘着力安定性が向上する。脂肪酸アミドを合成した後に不純物として残った脂肪酸の含有量を測定する指標が酸価であり、数値が高い事は反応残渣として脂肪酸がより多く含まれている事を示している。脂肪酸はアルキル鎖の長さによるが、経時で粘着剤表面に析出したりして表面保護フィルムの粘着力の不安定化の原因となる。上記の範囲に酸価を抑えることにより、表面保護フィルムの経時による粘着力安定性が向上する。
【００５９】
＜その他の成分＞
本発明の粘着剤組成物は、必要に応じて、粘着付与剤、スチレン系ブロック相補強剤、軟化剤、酸化防止剤、光安定剤、紫外線吸収剤、充填剤、顔料、粘着昂進防止剤、オレフィン系樹脂、シリコーン系ポリマー、液状アクリル系共重合体、リン酸エステル系化合物等の公知の添加剤を適宜含有してもよい。
【００６０】
粘着付与剤としては、例えば、脂肪族系共重合体、芳香族系共重合体、脂肪族−芳香族系共重合体や脂環式系共重合体等の石油樹脂、クマロン−インデン樹脂、テルペン樹脂、テルぺン−フェノール樹脂、重合ロジン等のロジン樹脂、（アルキル）フェノール樹脂、キシレン樹脂またはこれらの水素添加物などの、一般に粘着剤に使用されるものを特に制限なく使用することができる。粘着付与剤の軟化点が、９０〜１４０℃のものを用いることがより好ましい。これらの粘着付与剤は、単独で用いてもよく、２種以上を併用してもよい。なお、剥離性および耐候性などを高めるためには、水素添加物型の粘着付与剤を用いることがより好ましい。また、オレフィン樹脂とのブレンド物として市販されている粘着付与剤を用いてもよい。
本発明での粘着付与剤とは、芳香族アルケニルブロック共重合体中の共役ジエン系またはその水素添加されたソフトセグメントであるゴム層に対して相溶し、粘着力をコントロールできるものを意味する。
なお、「相溶」とは、共重合体組成物に粘着付与剤を配合することにより得られる配合物のｔａｎδピーク温度が、共重合体組成物のｔａｎδピーク温度とは異なる値になる状態のことをいう。なお、本明細書中、「ｔａｎδピーク温度」とは、ｔａｎδの最大となる温度を意味する。
【００６１】
軟化剤は、通例、粘着力の向上に有効である。軟化剤としては、例えば、低分子量のジエンポリマー、ポリイソブチレン、水添ポリイソプレン、水添ポリブタジエン、ひまし油、トール油、天然油、パラフィン系オイルやナフテン系オイルや芳香族系オイル等のプロセスオイル、液体ポリイソブチレン樹脂、ポリブテン、またはこれらの水素添加物などの一般的に粘着剤に使用されるものを特に制限なく使用することができる。これらの軟化剤は、単独で用いてもよく、２種以上を併用してもよい。
【００６２】
酸化防止剤としては、特に限定されず、例えば、モノフェノール、ビスフェノール、高分子型フェノールなどのフェノール系酸化防止剤、硫黄系酸化防止剤、リン系酸化防止剤等の通常使用されるものが挙げられる。
光安定化剤としては、ヒンダードアミン系化合物が挙げられる。
紫外線吸収剤としては、特に限定されず、例えば、サリチル酸系紫外線吸収剤、ベンゾフェノン系紫外線吸収剤、ベンゾトリアゾール系紫外線吸収剤、シアノアクリレート系紫外線吸収剤等が挙げられる。
【００６３】
充填剤としては、例えば、炭酸カルシウム、炭酸マグネシウム、シリカ、酸化亜鉛、酸化チタン等が挙げられる。
粘着昂進防止剤としては、脂肪酸アミドの他に、ポリエチレンイミンの長鎖アルキルグラフト物、大豆油変性アルキド樹脂（例えば、荒川化学工業社製、商品名「アラキード２５１」等）、トール油変性アルキド樹脂（例えば、荒川化学工業社製、商品名「アラキード６３００」等）などが挙げられる。
これらの添加剤は、単独で使用してもよいし、２種以上を併用してもよい。
【００６４】
＜表面保護フィルム＞
本発明の表面保護フィルムは、基材層と、上記で説明した粘着剤組成物からなる粘着剤層とを有する。
好ましくは、当該粘着剤層は、当該基材層の一方の表面上に配置されている。
当該基材層と当該粘着剤層の間には、中間層が存在していてもよい。
【００６５】
＜基材層＞
基材層として好ましくは、ポリオレフィン基材層である。当該「ポリオレフィン」としては、例えば、低密度ポリエチレン、中密度ポリエチレン、高密度ポリエチレン、直鎖低密度ポリエチレン、エチレン−α−オレフィン共重合体、エチレン−エチルアクリレート共重合体、エチレン−酢酸ビニル共重合体、エチレン−メチルアクリレート共重合体、エチレン−ｎ−ブチルアクリレート共重合体、およびポリプロピレン（ホモポリマー、ランダムコポリマー、ブロックコポリマー）等が挙げられる。これらは単独または２種以上を組み合わせて用いることができる。また、「ポリオレフィン」は、置換基を有するポリオレフィンであってもよく、ポリオレフィン以外の樹脂が添加されていてもよい。さらに、表面保護フィルムの製造過程で生じた、ポリオレフィン基材層の端材や表面保護フィルムの端材が添加されていてもよい。
基材層は、単層でもよいし、組成の異なる２種以上の多層構造を有している層であってもよい。
基材層は、表面保護フィルムの用途等によって、その厚さを適宜調整することができる。通常、１０〜１００μｍ程度の厚さに設定することが適している。
【００６６】
＜粘着剤層＞
上述のように、粘着剤層は、上記で説明した粘着剤組成物からなる。
粘着剤層の厚さは特に制限されないが、例えば、通常０．５〜５０μｍ程度、好ましくは１〜４０μｍ、さらに好ましくは２〜３０μｍである。
【００６７】
＜製造方法＞
本発明の粘着剤組成物は、例えば、共重合体（Ｉ）および共重合体（ＩＩ）をそれぞれブロック重合により合成し、これらを所定の質量比でブレンドした後に、所望により水素添加を行って、共重合体（Ｉ）またはその水素添加物、および共重合体（Ｉ）またはその水素添加物の混合物を得、および所望により配合される添加剤を慣用の方法で混合することによって製造される。
【００６８】
水素添加触媒としては、元素周期表Ｉｂ、ＩＶｂ、Ｖｂ、ＶＩｂ、ＶＩＩｂ、ＶＩＩＩ族金属のいずれかを含む化合物を用いることができる。例えば、Ｔｉ、Ｖ、Ｃｏ、Ｎｉ、Ｚｒ、Ｒｕ、Ｒｈ、Ｐｄ、Ｈｆ、Ｒｅ、Ｐｔ原子を含む化合物を挙げることができ、より具体的には、Ｔｉ、Ｚｒ、Ｈｆ、Ｃｏ、Ｎｉ、Ｒｈ、Ｒｕなどのメタロセン系化合物、Ｐｄ、Ｎｉ、Ｐｔ、Ｒｈ、Ｒｕなどの金属をカーボン、シリカ、アルミナ、ケイソウ土、塩基性活性炭などの担体に担持させた担持型不均一系触媒を挙げることができる。
なお、メタロセン系化合物の具体例としては、シクロペンタジェニル環（Ｃｐ環）またはＣｐ環上の水素をアルキル基で置換した配位子を二つ有するＫａｍｉｎｓｋｙ（カミンスキー）触媒、ａｎｓａ（アンサ）型メタロセン触媒、非架橋ハーフメタロセン触媒、架橋ハーフメタロセン触媒等を挙げることができる。
【００６９】
具体的な例を挙げると、特開平１−２７５６０５号公報、特開平５−２７１３２６号公報、特開平５−２７１３２５号公報、特開平５−２２２１１５号公報、特開平１１−２９２９２４号公報、特開２０００−３７６３２号公報、特開昭５９−１３３２０３号公報、特開昭６３−５４０１号公報、特開昭６２−２１８４０３号公報、特開平７−９００１７号公報、特公昭４３−１９９６０号公報、特公昭４７−４０４７３号公報に記載の触媒を挙げることができる。これら各種の触媒は１種のみを単独で用いてもよいし、２種以上を併用してもよい。
【００７０】
別法として、共重合体（ＩＩ）が上記一般式［Ａ−Ｂ］ｘ−Ｙ（式中の記号は上記と同意義を表す。）で表される構造を有する場合、本発明の粘着剤組成物は、以下のような方法（カップリング法）によって、製造してもよい。カップリング法は、共重合体（Ｉ）またはその水素添加物（重合体（ｉ））と共重合体（ＩＩ）またはその水素添加物（重合体（ｉｉ））を１ポットで合成することができるため製造工程が簡素であり、製造コストが低廉で、カップリング剤の種類や量により、重合体（ｉ）と重合体（ｉｉ）との比率を制御することができる等の点において好ましい。
【００７１】
カップリング法は、第１工程：［Ａ−Ｂ］の構造を有する共重合体をブロック重合により合成する工程と、第２工程：上記［Ａ−Ｂ］の構造を有する共重合体の一部を、カップリング剤Ｙ−Ｚx（但し、「Ｙ」はカップリング剤残基、「Ｚ」は脱離基、「Ｘ」は２以上の整数を示す。）によりカップリングさせ、｛［Ａ−Ｂ］x−Ｙ｝の構造を有する共重合体を合成する工程と、水素添加物を得る場合には、更に、第３工程：上記［Ａ−Ｂ］の構造を有する共重合体及び上記｛［Ａ−Ｂ］x−Ｙ｝の構造を有する共重合体に水素添加することにより、それぞれ水素化された共重合体（Ｉ）と共重合体（ＩＩ）とからなる共重合体組成物を得る工程とを備える。
【００７２】
「カップリング剤」としては、例えば、メチルジクロロシラン、ジメチルジクロロシラン、メチルトリクロロシラン、ブチルトリクロロシラン、テトラクロロシラン、ジブロモエタン、テトラクロロ錫、ブチルトリクロロ錫、テトラクロロゲルマニウム、ビス（トリクロロシリル）エタン等のハロゲン化合物；エポキシ化大豆油等のエポキシ化合物；アジピン酸ジエチル、アジピン酸ジメチル、ジメチルテレフタル酸、ジエチルテレフタル酸等のカルボニル化合物、ジビニルベンゼン等のポリビニル化合物；ポリイソシアネート；等を挙げることができる。中でも、工業的に入手し易く、反応性も高いという理由から、メチルジクロロシラン、ジメチルジクロロシラン、メチルトリクロロシラン、テトラクロロシランが好ましい。
【００７３】
本発明の表面保護フィルムは、例えば、押出成形によって基材シート（基材層）を製造した後、上記粘着剤組成物を溶融または溶解させた液体を基材シートに塗布または噴霧する方法、あるいは、インフレーション法により得られた基材シートと粘着シートを貼り合わせる方法、あるいは多層マニホールドを備えたＴダイを用いて基材原料と上記粘着剤組成物を共押出する方法により製造できる。なかでも、基材層と粘着剤層が密着した多層シートが得られるので共押出により製造する方法が好ましい。なお、本発明の粘着剤組成物を溶融または溶解させた液体もまた、本発明の粘着剤組成物に包含される。
【００７４】
＜適用＞
本発明の表面保護フィルムは、表面が平滑なシート状の被着体や、光学板、プリズムシート、および拡散フィルム等の凹凸のある被着体に好適に用いることができる。なかでも、拡散フィルムの表面保護用に好適に用いることができる。
本発明の表面保護フィルムは、凹凸のある被着体のなかでも、凹凸が小さい被着体に特に好適に使用できる。このような被着体では、粘着昂進が特に問題になり易いが、本発明の表面保護フィルムを用いれば、高温条件下でも粘着昂進が生じにくい。
具体的には、本発明の表面保護フィルムは、表面粗さＲａが２μｍ以下の被着体に好適に使用でき、より好ましくは、表面粗さＲａが０．５μｍ以下の被着体に好適に使用できる。ただし、本発明の表面保護フィルムをこれ以外の被着体にも使用できることは、言うまでもない。
なお、本明細書中、「表面粗さＲａ」は、ＪＩＳ  Ｂ０６０１：２００１に規定されている、「算術平均高さ」である。
【００７５】
被着体を構成する材料としては、特に限定されないが、透光性を有する樹脂、例えばアクリル系樹脂、ポリカーボネート等が挙げられる。
【実施例】
【００７６】
以下、本発明の表面保護フィルムを、実施例に基づいて詳細に説明するが、本発明は、以下の実施例に限定されるものではない。
【００７７】
（合成例１）（共重合体組成物の合成）
（重合体ブロックＡ）
窒素置換された反応容器に、脱気・脱水されたシクロヘキサン５００質量部、スチレン２０質量部及びテトラヒドロフラン５質量部を仕込み、重合開始温度の４０℃にてｎ−ブチルリチウム０．１３質量部を添加して、昇温重合を行った。
（重合体ブロックＢ）
重合体Ａの重合転化率が略１００％に達した後、反応液を１５℃に冷却し、次いで、１，３−ブタジエン７０質量部およびスチレン１０質量部を加え、更に昇温重合を行った。
【００７８】
重合転化率がほぼ１００％に達した後、カップリング剤としてメチルジクロロシラン０．０６質量部を加え、カップリング反応を行った。カップリング反応が完結した後、水素ガスを０．４ＭＰａ−Ｇａｕｇｅの圧力で供給しながら１０分間放置した。一部取り出したポリマーは、ビニル含有率６４％、重量平均分子量約１１万、カップリング率６０％であった。
【００７９】
その後、反応容器内に、ジエチルアルミニウムクロライド０．０３質量部及びビス（シクロペンタジエニル）チタニウムフルフリルオキシクロライド０．０６質量部を加え、撹拌した。水素ガス供給圧０．７ＭＰａ−Ｇａｕｇｅ、反応温度８０℃で水素添加反応を開始し、水素の吸収が終了した時点で、反応溶液を常温、常圧に戻し、反応容器から抜き出すことにより、重合体（ｉ）と重合体（ｉｉ）からなる共重合体組成物を得た。この共重合体組成物の性質を表1に示す。
なお、表1中、「Ｓｔ（Ａ＋Ｂ）」、「Ｓｔ（Ｂ）」、「Ｓｔ（Ａ）」、および「Ｓｔ（ｂ）」は、それぞれ次のように定義される数値を表す。当該定義において、「全重合体」とは、重合体（ｉ）および重合体（ｉｉ）の全体を意味する。
【００８０】
「Ｓｔ（Ａ＋Ｂ）」は、全重合体の芳香族アルケニル化合物単位含有率であり、次式（１）で表される数値を意味する。なお、これは、下記「Ｓｔ（Ｂ）」と下記「Ｓｔ（Ａ）」との和に等しい。
式（１）：
Ｓｔ（Ａ＋Ｂ）＝（全重合体中の芳香族アルケニル化合物単位重量）／
（全重合体中の全単量体単位重量）×１００（重量％）
「Ｓｔ（Ｂ）」は、次式（２）で表される数値を意味する。
式（２）：
Ｓｔ（Ｂ）＝（全重合体ブロックＢ中の芳香族アルケニル化合物単位重量）／
（全重合体中の全単量体単位重量）×１００（重量％）
「Ｓｔ（Ａ）」は、次式（３）で表される数値を意味する。
式（３）：
Ｓｔ（Ａ）＝（全重合体ブロックＡ中の芳香族アルケニル化合物単位重量）／
（全重合体中の全単量体単位重量）×１００（重量％）
「Ｓｔ（ｂ）」は、重合体ブロックＢの芳香族アルケニル化合物単位含有率であり、次式（４）で表される数値を意味する。
式（４）：
Ｓｔ（ｂ）＝（全重合体ブロックＢ中の芳香族アルケニル化合物単位重量）／
（全重合体ブロックＢ中の全単量体単位重量）×１００（重量％）
また、表1中、「Ａ：Ｂ」は、重合体ブロックＡの総量と重合体ブロックＢの総量との重量比を表す。
また、表1中、「（ｉ）：（ｉｉ）」は、重合体（ｉ）と重合体（ｉｉ）の重量比を表す。
また、表1中、「共役ジエン含有率」は、重合体ブロックＢの共役ジエン単位含有率を表す。
また、表1中、「ビニル結合含有率」は、重合体ブロックＢのビニル結合の含有率を表す。
【００８１】
【表１】
0005879110.tif 000002
【００８２】
（実施例１〜３、比較例１〜６）
上記の合成例１により得られた共重合体組成物１００重量部に、粘着付与剤（アルコンＰ１００（荒川化学工業社製））、酸化防止剤（イルガノックス１０１０（チバスペシャルティケミカルズ社製））、および脂肪酸アミドを、表２の通り配合し、各粘着剤組成物を得た。なお、以下の表２中の脂肪酸アミドの表記は、それを主成分として含む脂肪酸組成物の意味であり、原材料であるジアミン、および脂肪酸等の不純物、ならびに炭素数が異なる脂肪酸ジアミドを含有する。
また、使用した脂肪酸アミド組成物の示差走査熱量測定による、融点とは別の吸熱ピークを下記の通り測定・評価した。
【００８３】
（脂肪酸アミドの吸熱ピークの評価方法）
示差走査熱量計（ＳＩＩ社製  ＤＳＣ６２２０）により、第一〜第三ステージを順に実行した。脂肪酸アミド化合物起因の吸熱ピークは、第三ステージにおけるＤＳＣ曲線から読み取ることができる。図１には、第三ステージにおけるＤＳＣ曲線を示す。
第一ステージ：２０℃／分の昇温速度で２０℃から２００℃まで昇温する。
第二ステージ：２０℃／分の降温速度で２００℃から２０℃まで降温する。
第三ステージ：２０℃／分の昇温速度で２０℃から２００℃まで昇温する。
【００８４】
基材にはポリプロピレン（プライムポリマー社製  Ｊ７１５Ｍ）を用い、Ｔダイ法により基材と各粘着剤組成物を共押出成形することで、３４μｍの厚みの基材層と６μｍの厚みの粘着剤層とが積層一体化された、実施例１〜３、および比較例１〜６の表面保護フィルムを成形した。
【００８５】
（表面保護フィルムの評価）
上記のようにして得られた各表面保護フィルムについて、以下の項目を評価した。
【００８６】
（１）初期粘着力
各表面保護フィルムを、Ｒａが０．４４ｎｍの拡散フィルムのレンズ面を覆うように貼り付けた。拡散フィルムとしては、アクリル樹脂からなるものを用意した。貼り付け条件は、室温２３℃および相対湿度５０％の環境下、それぞれ２ｋｇの圧着ゴムローラーを用いて、３００ｍｍ／分の速度で貼り付け、その状態で３０分間放置した後、ＪＩＳ  Ｚ０２３７に準拠し、２５ｍｍ幅における１８０度剥離強度を３００ｍｍ／分の速度で測定した。このようにして測定された剥離強度を初期粘着力とした。
【００８７】
（２）経時粘着力
各表面保護フィルムを、室温２３℃および相対湿度５０％の環境下、（１）の初期粘着力評価に用いた拡散フィルムの表面に、それぞれ２ｋｇの圧着ゴムローラーを用いて、３００ｍｍ／分の速度で貼り付けた。表面保護フィルムを貼り付けた拡散フィルムを４０℃、６０℃、８０℃の各温度にて、各々３日放置した。これらを室温に取り出し、６０分間放置した後、ＪＩＳ  Ｚ０２３７に準拠し、２５ｍｍ幅における１８０度剥離強度を３００ｍｍ／分の速度で測定した。
このようにして測定された剥離強度を経時粘着力とし、初期粘着力から経時粘着力の変化率（粘着力昂進率）を次式で算出した。
粘着力昂進率＝（経時粘着力／初期粘着力）×１００
【００８８】
粘着力昂進率は、以下の基準で判定した。
◎（優  ）：４００％未満
○（良  ）：４００％以上６００％以下
×（不良）：６００％超
【００８９】
（３）総合評価
○（良  ）：４０℃、６０℃、８０℃で３日経時後の粘着力昂進率が何れも不良ではない
×（不良）：４０℃、６０℃、８０℃で３日経時後の粘着力昂進率のいずれかが不良である
これらの結果を表２に示す。
【００９０】
【表２】
0005879110.tif 000003
【００９１】
表２から明らかなように、２５℃以上４０℃未満の範囲内に吸熱ピークがあり、かつ、用いた脂肪酸アミド化合物の総含有量が、重合体（ｉ）および重合体（ｉｉ）の合計重量（共重合体組成物の重量）１００重量部に対して、０．３〜２重量部である場合に、高温状態で長時間（４０℃、６０℃条件下、さらには８０℃条件下で３日以上）養生した場合でも、粘着昂進抑制効果を発揮した。
【図１】
0005879110.tif 000004